(57)【要約】【課題】吸収性、透湿製、傷面付着性を改善した効率の良い創傷治癒効果が期待される構造の微細多孔性フォームドレッシング材及びその製造方法を提供すること。【解決手段】外側保護フィルム（１）を金型の一面に付着させた後、ポリウレタンプレポリマー４０〜７５重量％に発泡剤１５〜４５重量％、架橋剤５〜３５重量％及び界面活性剤、保湿剤、離型剤、抗菌剤、顔料などの添加剤０．５〜１５重量％を加えて混合、攪拌し、前記金型に注入した後、３０〜６０℃で発泡成形して製造する。【選択図】　　　　図１
2004024724.tif 000002
【特許請求の範囲】
【請求項１】
創傷被覆材として用いられる閉鎖性湿潤ドレッシング材において、厚さ１０〜９０μｍの外側保護フィルム層（１）、平均直径８０〜４００μｍのセルを有する内部吸収フォーム層（２）、及び平均直径６０μｍ以下の微細ポアを有する傷面接触層（３）からなることを特徴とするの微細多孔性フォームドレッシング材。
【請求項２】
フォームドレッシング材の厚さが１〜７ｍｍであることを特徴とする請求項１記載の微細多孔性フォームドレッシング材。
【請求項３】
内部吸収フォーム層（２）の密度が０．１〜０．４ｇ／ｃｍ３であることを特徴とする請求項１記載の微細多孔性フォームドレッシング材。
【請求項４】
微細ポアの構造が外部に開放されている構造の微細ポアと、薄いフィルム膜が被覆されており、外部と隔離された構造の微細ポアを含むことを特徴とする請求項１記載の微細多孔性フォームドレッシング材。
【請求項５】
創傷被覆材として用いられる閉鎖性湿潤ドレッシング材の製造方法において、
外側保護フィルム（１）を金型の一面に付着させた後、ポリウレタンプレポリマー４０〜７５重量％に発泡剤１５〜４５重量％、架橋剤５〜３５重量％及び界面活性剤、保湿剤、離型剤、抗菌剤、顔料などの添加剤０．５〜１５重量％を加えて混合、攪拌し、前記金型に注入した後、発泡成形して製造することを特徴とする微細多孔性フォームドレッシング材の製造方法。
【発明の詳細な説明】
【０００１】
【発明の属する技術分野】
本発明は閉鎖性湿潤ドレッシング材として使用するフォームドレッシング材とその製造方法に関し、さらに詳細には厚さ１０〜９０μｍの外側保護フィルム層と、直径８０〜４００μｍのオープンセル（ｏｐｅｎ　ｃｅｌｌ）を多数含む内部吸収フォーム層と、平均直径６０μｍ以下の微細なポア（ｐｏｒｅ）が多数存在する傷面接触層との３層構造からなり、滲出液の外部漏出を防止した閉鎖性多層構造のフォームドレッシング材及びその製造方法に関する。
【０００２】
【従来の技術】
皮膚は、体内保護、体温調節、細菌感染防止、知覚、分泌などの重要機能を行う器官で、各種外傷や創傷、火傷、褥瘡などの傷が発生してその機能を失ってしまうと、傷が完全に治癒されるまで患者に苦しみを与えるし、広範囲な損傷を被る場合には生命を脅かすこともある。さらに、治療の後も深刻な瘢痕の形成によって２次的な苦しみを与える。
【０００３】
一般に、創傷治療の過程は炎症期、増殖期、成熟期に区分される。炎症期には組織が損傷を被って血管が破壊されると、出血部位の血小板と炎症細胞から多種の細胞成長因子（ＰＤＧＦ、ＴＧＦ−β、ＥＧＦ、ＦＧＦなど）とサイトカイン（ＩＬ−１、ＩＬ６、ＩＬ−８、ＴＮＦなど）等が放出され、上皮細胞が創面に沿って覆っていき、増殖期にはこのような細胞成長因子及びサイトカインなどが血管内皮細胞、繊維芽細胞、表皮細胞などを増殖させ、成熟期には増殖された細胞が自ら増殖因子を放出して肉芽組織を形成し、次いで膠原繊維、弾性繊維に置換され、組織の再構築期を経て治療を完了する。
【０００４】
以上の治癒過程において効率的な治癒が行われるための環境因子として、上皮細胞の遊泳展開がよく行われる湿潤環境と非感染、異物及び壊死組織がなく、酸素濃度、高濃度の細胞成長因子、創周囲の正常皮膚の追加浸軟防止などを挙げることができる。即ち、理想的なドレッシング材の要件は、傷との接触面において適当な湿気の保持能力、優れた滲出物の吸収能力、傷に対する非付着性、高い酸素張力、適切な水蒸気透湿度、傷部位の保温性、バクテリアの侵入に対する防御力、細胞成長因子などの外部漏出防止能力、人体無毒性、優れた機械的物性、経済性などが挙げられる。
【０００５】
通常のガーゼ型ドレッシング材は、傷分泌物の吸収には優れるが、外部からのバクテリアなどの感染に対する防御能力が無く、傷を乾燥状態にして治療を遅延させ、ドレッシング材が傷面に付着されるから交換が容易でなく、新生組織の損傷及び痛みを伴うという問題点がある。また、治癒初期段階では滲出物が多量発生するため、一日にも数回ドレッシング材を交換しなければならないという短所もある。現在ガーゼ型ドレッシング材の問題点を改善した様々な閉鎖性ドレッシング材が開発されて用いられているが、吸収性及び透湿度の調節能力が足りなく、創傷面との付着性があり、交換の際に残存物を残すなどの問題点を抱えており、様々な創傷に広範囲に適用されておらず、主に特定の創傷にのみ適用されている実状である。
【０００６】
現在、主に用いられているドレッシング材の種類にはフィルム型、ハイドロコロイド型、ハイドロゲル型、不織布型、ポリウレタンフォーム型などがある。特に、治療効果の高いドレッシング材としてはハイドロコロイド型、ハイドロゲル型、ポリウレタンフォーム型などが挙げられる。
【０００７】
米国特許第５，５０３，８４７号及び第５，８３０，９３２号明細書に提示されたハイドロコロイド型は、粘着組成物層と、外界からの衝撃を緩和させ、滲出液を吸収するハイドロコロイド層と、細菌及び異物の浸透を防ぐフィルム層とから構成されている。このようなハイドロコロイド型ドレッシング材は、少量の傷分泌物を吸収することによりゲルを形成し、湿潤環境を提供すると共にｐＨを長期間にわたって弱酸性に維持させて組織の障害を予防し、細胞の成長を促進させる環境を提供する。
しかし、透湿度及び滲出液吸収能が足りなく、交替または除去の際に傷面にゲルが付着されて残留物として残り、細菌を増殖させる栄養源となるため、２次的な除去操作を必要とするという短所と、多量の傷分泌物を伴う傷には不適であるという短所がある。
【０００８】
米国特許第５，５０１，６６１号及び第５，４８９，２６２号明細書に提示されたハイドロゲル型は、透過性のない高分子フィルム層にハイドロゲルが塗布された形を取っている。前記高分子フィルム層はハイドロゲルが脱水或いは乾燥されることを防ぎ、前記ハイドロゲル層は傷面に接して滲出液を吸収し、湿潤環境を維持して傷治療を促進させる。
しかし、低透湿度によって滲出液の多い傷には使用不可能であり、水膨潤状態が持続すると、ドレッシング材が崩壊し、正常皮膚の浸軟を起こすなどの短所がある。
【０００９】
米国特許第５，４４５，６０４号及び第５，０６５，７５２号明細書に提示された親水性ポリウレタンフォームドレッシング材は、その構造がポリウレタンフォームの両面にフィルムをラミネートさせた形になっており、傷面に接するフィルムには微細孔を機械的に穿孔して滲出液が良く吸収されるようにした。
しかし、これを多量の滲出液が発生する傷に適用する場合、穿孔されていない外側フィルムの透湿度が十分でないため、長期間の付着には不適であるという問題点があり、傷面側フィルムに存在する孔によって再生組織が付着されるという問題点などがある。
【００１０】
また、米国特許第５，７５９，５７０号明細書における多層構造のドレッシング材は、その構造が外部保護膜、中間吸収層、分子濾過膜、傷面接触層、粘着材層からなっており、分子濾過膜は滲出物を迅速に中間吸収層で除去し、サイトカイン（ＰＤＧＦ、ＴＧＦ−β、ＥＧＦ、ＦＧＦ、ＩＬ−１、ＩＬ６、ＩＬ−８、ＴＮＦなど）、グルコサミノグリカン（ヒアルロン酸、コンドロイチンサルフェート、ヘパリン、デルマタン、デルマタンサルフェートなど）、蛋白質（プロテアーゼなど）などを傷部位に濃縮させ、傷治癒を極大化させるようにした。
さらに、傷面接触層は滲出物の吸収後にゲルになる形で、治療後に除去し易くするために傷治療の環境を最適化させた。しかし、製造過程が複雑で高価であるという短所をもっており、汎用的な使用には困る。
【００１１】
このような従来の閉鎖性ドレッシング材の問題点を要約すると、低吸収性、傷面付着性、低物性、高価などの問題点があり、多量の滲出液が発生する創傷には不適であるという問題点がある。
【００１２】
【発明が解決しようとする課題】
本発明の目的は、従来のドレッシング材の欠点である低吸収性、低透湿性、傷面付着性などを改善することにより、効率の良い創傷治癒効果が期待される構造の微細多孔性フォームドレッシング材及びその製造方法を提供することにある。
【００１３】
【課題を解決するための手段】
本発明者は、かかる問題点を解決するために鋭意研究した結果、フォームドレッシング材の構造において、外側保護フィルム層、内部吸収フォーム層及び傷面接触層の３層構造を取らせ、前記外側保護フィルム層は、ポアのない構造とすることにより、外部からの異物及び細菌などの侵入を防止し、滲出物の外部漏出を防止する機能を備え、前記内部吸収フォーム層は、平均直径８０〜４００μｍのオープンセルを多数含むことにより、高い滲出液吸収能及び高透湿度を有し、傷面接触層は、平均直径６０μｍ以下の多数の微細多孔をもつことにより、高吸収度及び傷面非付着性を有するフォーム型ドレッシングを提供し、ポリウレタンプレポリマーを発泡して製造する単純な製造方法を提供する。
【００１４】
フォームドレッシング材は、その傷面接触層の厚みが、０．１〜２００μｍであり、５００〜３，０００重量％の高吸収度と３７．５℃、１０〜１００％の相対湿度下で５００〜３，０００ｇ／ｍ２／２４ｈｒｓの高湿性を有する。
【００１５】
本発明によれば、創傷被覆材として用いられる閉鎖性湿潤ドレッシング材において、厚さ１０〜９０μｍの外側保護フィルム層（１）、平均直径８０〜４００μｍのセルを有する内部吸収フォーム層（２）、及び平均直径６０μｍ以下の微細ポアを有する傷面接触層（３）からなることを特徴とするの微細多孔性フォームドレッシング材が提供される。
【００１６】
さらに、本発明によれば、創傷被覆材として用いられる閉鎖性湿潤ドレッシング材の製造方法において、外側保護フィルム（１）を金型の一面に付着させた後、ポリウレタンプレポリマー４０〜７５重量％に発泡剤１５〜４５重量％、架橋剤５〜３５重量％及び界面活性剤、保湿剤、離型剤、抗菌剤、顔料などの添加剤０．５〜１５重量％を加えて混合、攪拌し、前記金型に注入した後、発泡成形して製造することを特徴とする微細多孔性フォームドレッシング材の製造方法が提供される。
【００１７】
【発明の実施の形態】
以下、本発明の実施例を詳細に説明する。
本発明の多層構造のフォームドレッシング材は、厚さ１０〜９０μｍの外側保護フィルム層１、直径８０〜４００μｍのオープンセル（ｏｐｅｎ　ｃｅｌｌ）を多数含む内部吸収フォーム層２、及び平均直径６０μ以下の微細ポアが多数存在する厚さ０．１〜２００μｍの傷面接触層３の３層構造からなっている。このフォームドレッシング材の厚さは１〜７ｍｍの範囲であり、広さ及び形状は用途によって多様にすることができる。
【００１８】
前記厚さ１０〜９０μｍの外側保護フィルム層１は、ポアのないフィルム構造で、外部からの水などの異物及び細菌の侵入を防止する機能を有すると共に滲出物の外部漏出を防止しながら高透湿性機能を有する。
【００１９】
内部吸収フォーム層２は、直径８０〜４００μｍのオープンセルを多数含み、オープンセル化率が５０〜８０％で、比重が０．１〜０．４の範囲を有し、高い滲出液吸収能及び高透湿度を有する。そして、内部吸収フォーム層２の密度は０．１〜０．４ｇ／ｃｍ３である。
【００２０】
また、平均直径６０μｍ以下の微細ポアが多数存在する厚さ０．１〜２００μｍの傷面接触層３は、その表皮層の微細多孔面積が全表皮層面積の５〜５０％を占有し、傷面非付着性を有する。そして、微細ポアの構造は外部に開放されている構造のポアと、薄い微細膜フィルムで覆われて外部から隔離された閉鎖微細ポアとを同時にもっている。
【００２１】
図１は本発明による３層構造のフォームドレッシング材の断面模式図、図２は本発明によって製造されたフォームドレッシング材の外側保護フィルム層の表面４、傷面接触層の表面５、及び内部吸収フォーム層の断面６の走査電子顕微鏡写真である。
本発明の外側保護フィルム層１としては、親水性に優れ、高透湿性を有する樹脂を使用することが良く、具体的にはポリウレタン、ポリエチレン、シリコン樹脂、天然及び合成ゴム、ポリグルコール酸、ポリ乳酸、またはこれらの共重合体、ポリビニルアルコール、ポリビニールピロリドンなどの合成高分子とコラーゲン、ゼラチン、ヒアルロン酸、アルギン酸ナトリウム、キチン、キトサン、フィブリン、セルロースなどの天然高分子またはこれら由来の合成高分子を単独或いは混合使用して製造することができる。
ポリウレタンが最も好ましい素材であって、ポリウレタンを適当な溶媒に溶かした後、離型紙上に適切な厚さで塗布して溶媒を揮発させた乾式フィルムの形で使用する。
【００２２】
また、内部吸収フォーム層２及び傷面接触層３は、ポリウレタン、ポリエチレン、シリコン樹脂、天然及び合成ゴム、ポリグルコール酸、ポリ乳酸、またはこれらの共重合体、ポリビニルアルコール、ポリビニールピロリドンなどの合成高分子とコラーゲン、ゼラチン、ヒアルロン酸、アルギン酸ナトリウム、キチン、キトサン、フィブリン、セルロースなどの天然高分子またはこれら由来の合成高分子を単独或いは混合使用して製造することができる。
ポリウレタンが最も好ましい素材であって、ポリオールをジイソシアネートと反応させて得られたポリウレタンプレポリマー４０〜７５重量％に発泡剤１５〜４５重量％、架橋剤５〜３５重量％及び界面活性剤、保湿剤、離型剤、抗菌剤、顔料、細胞成長因子などの添加剤０．５〜１５重量％を添加して混合・攪拌した後、一定形状の金型に注入して発泡製造する。この際、金型の温度は３０〜６０℃とし、注入後５〜１０分後に開閉脱型する。
【００２３】
また、前記発泡成形時に金型の一面にのみ高透湿性のポリウレタン乾式フィルムを付着させた後、発泡して外側保護フィルム層１はポアのない非多孔質（ｎｏｎ−ｐｏｒｏｕｓ）構造を持たせる。非多孔質とは、走査電子顕微鏡または透過電子顕微鏡で観察する場合にこれらの分解能からポアが観察されず、非膨潤状態で２０ｎｍ以上のポアが存在しないことを意味し、製造工程でフィルムの内部に生じた独立気泡及びピンホール（ｐｉｎ　ｈｏｌｅ）などは含まない。
ポリウレタンプレポリマーは、ジイソシアンネート１〜３モルに対してポリオール類０．１５〜０．５モル比で合成して製造する。
【００２４】
前記ポリウレタンプレポリマーの製造において、ジイソシアネートとしてはイソホロンジイソシアネート、２，４−トルエンジイソシアネート及びその異性体、ジフェニルメタンジイソシアネート、ヘキサメチレンジイソシアネート、リシンジイソシアネート、トリメチルヘキサメチレンジイソシアネート、２，２−ビス−４’−プロパンイソシアネート、６−イソプロピル−１，３−フェニルジイソシアネート、ビス（２−イソシアネートエチル）−フマレート、３，３−ジメチル−４，４’−ジフェニルメタンジイソシアネート、１，６−ヘキサンジイソシアネート、４，４’−バイフェニレンジイソシアネート、３，３’−ジメチルフェニレンジイソシアネート、ｐ−フェニレンジイソシアネート、ｍ−フェニレンジイソシアネート、１，５−ナフタレンジイソシアネート、１，４−キシレンジイソシアネート、１，３−キシレンジイソシアネートなどを使用することができ、好ましくはジフェニルメタンジイソシアネート、２，４−トルエンジイソシアネート及びその異性体、ｐ−フェニレンジイソシアネート、イソホロンジイソシアネート、ヘキサメチレンジイソシアネートを使用する方が良い。
【００２５】
ポリオール類としては、分子内に３つ以上の水酸基を有し、分子量が３，０００〜６，０００、エチレンオキサイド含量が５０〜８０％であるエチレンオキサイド／プロピレンオキサイドランダム重合体と、分子内に２つ以上の水酸基を有し、分子量が１，０００〜４，０００であるポリプロピレングリコールとを重量対比３０：７０で混合して使用することができ、好ましくは分子内に３つの水酸基を有し、分子量が３，０００〜６，０００、エチレンオキサイド含量が５０〜８０％であるエチレンオキサイド／プロピレンオキサイドランダム共重合体を単独で使用する方が良い。
【００２６】
発泡剤はクロロフルオロカボン（ＣＦＣ−１４１ｂ）、メチレンクロライド（Ｍｅｔｈｙｌｅｎｅ　ｃｈｌｏｒｉｄｅ）、蒸留水を使用することができ、好ましくは蒸留水を使用する方が良い。
【００２７】
架橋剤は分子内に２つ以上の水酸基を有する１，３−ブタンジオール、１，４−ブタンジオール、１，５−ペンタンジオール、１，６−ヘキサンジオール、ネオペンチルグリコール、プロピレングリコール、エチレングリコール、分子量２００〜２，０００のポリエチレングリコール、グリセロール、トリメチロールエタン、トリメチロールプロパン、ペンタエリスリトール（ｐｅｎｔａｅｒｙｔｈｒｉｔｏｌ）、ソルボース（ｓｏｒｂｏｓｅ）、ソルビトール（ｓｏｒｂｉｔｏｌ）などを単独で或いは混合して使用することができる。好ましくはグルセロール、ソルビトール及び分子量２００〜２，０００のポリエチレングリコール、トリメチロールプロパンを使用する方が良い。
【００２８】
添加剤として、界面活性剤はエチレンオキサイド／プロピレンオキサイドブロック共重合体のドイツバスプ社のＬ−６２、Ｌ−６４、Ｐ−８４、Ｐ−８５、Ｐ１０５、Ｆ−６８、Ｆ−８７、Ｆ−８８、Ｆ−１０８、Ｆ−１２７、またはこれらの混合物とシリコン系界面活性剤のＯｓｉ社のＬ−５０８、Ｌ−５３０５、Ｌ−５３０２、Ｌ−３１５０を使用することができる。
【００２９】
保湿剤及び傷治癒促進剤としては、ヒアルロン酸、ケラチン、コラーゲン、デルマタンサルフェート、ヘパリン、ヘパランサルフェート、ソジウムアルジネート、ペクチン、キサンガム、グアガム、カラヤガム、ソジウムカルボキシメチルセルロース、コンドロイチンサルフェート、３−アミノプロピルハイドロゲンホスフェート、キチン、キトサン、ゼラチン、ローカストビンガムまたはこれらのオリゴ多糖類などを単独で或いは混合して使用することができる。
【００３０】
細胞成長因子としては血小板由来成長因子（ＰＤＧＦ）、形質転換性成長因子（ＴＧＦ−β）、表皮細胞由来成長因子（ＥＧＦ）、繊維芽細胞由来成長因子（ＦＧＦ）などを単独で或いは混合して使用することができる。
【００３１】
離型剤としてはシリコン系界面活性剤のＯｓｉ社のＬ−４５、Ｌ−５８０、Ｌ−３００２、Ｌ−５３０９を使用することができる。抗菌剤としてはグルコネートクロロヘキシジン、アセテートクロロヘキシジン、ハイドロクロライドクロロヘキシジン、シルバーサルファダイアジン、ポビドンヨード、ベンズアルコニウムクロライド、フラジン、アイドカイン、ヘキサクロロフェン、クロロテトラサイクリン、ネオマイシン、ペニシリン、ゲンタマイシン、アクリノールなどを使用することができる。
【００３２】
以下、本発明を合成例、実施例及び比較例によって詳細に説明する。これら合成例、実施例及び比較例は本発明を詳細に説明するために提供されるものに過ぎず、これらによって本発明の技術的範囲が限定されるのではない。
［合成例１］
イソシアネート末端基を有するポリウレタンプレポリマーは、攪拌器付き３リットル丸底フラスコを用いて２４２．８ｇのトルエンジイソシアネート（ＴＤＩ）を投入し６０℃に昇温させた後、３つの水酸基を有し且つエチレンオキサイド／プロピレンオキサイドランダム共重合体である、エチレンオキサイド含量７５％のＴＲ−７０５（韓国ポリオール社）１２５７．５ｇを少量ずつ添加しながら、理論ＮＣＯ％５．７に達するまで７時間反応させて製造した。反応途中に試料を採取してＮＣＯ％を測定した。この際、ＮＣＯ％はｎ−ブチルアミン標準溶液を用いて滴定法によって測定した。
【００３３】
［合成例２］
イソシアネート末端基を有するポリウレタンプレポリマーは、攪拌器付き３リットル丸底フラスコを用いて２４８．２ｇのトルエンジイソシアネート（ＴＤＩ）を投入し６０℃に昇温させた後、３つの水酸基を有し且つエチレンオキサイド／プロピレンオキサイドランダム共重合体である、エチレンオキサイド含量７５％のＴＲ−７０５（韓国ポリオール社）８１６．３ｇと、３つの水酸基を有し且つポリプロピレングリコールＧＰ−４０００（韓国ポリオール社）４３４．４ｇを少量ずつ添加しながら、理論ＮＣＯ％５．７に達するまで７時間反応させて製造した。反応途中に試料を採取してＮＣＯ％を測定した。この際、ＮＣＯ％はｎ−ブチルアミン標準溶液を用いて滴定法によって測定した。
【００３４】
［実施例１］
外側保護フィルム層は、ポリウレタンエラストマー１８ｇをＤＭＦ／ＭＥＫ（４０／６０）溶媒に入れ、６０℃で加熱して攪拌しながら溶かして無色透明な粘稠液体状態のポリウレタン溶液を得、縁部にテープを付着して一定の厚さにしたシリコンで処理された離型紙上にポリウレタン溶液を流してフィルムコーターで均一な厚さに塗布した後、１００℃のオーブンで１時間以上乾燥させて製造した。乾燥後のフィルタムの厚さはそれぞれ１５μｍ、３０μｍ、５０μｍであった。
【００３５】
［実施例２］
親水性ポリウレタンフォームドレッシング材は、前記合成例１で製造したポリウレタンプレポリマー５７．１重量％に、発泡剤として蒸留水２７．２重量％、架橋剤としてグリセリン１３．６重量％、添加剤としてＦ−１２７（バスプ社）０．５重量％、Ｌ−６４　０．９重量％、アルギン酸ナトリウム０．７重量％を添加して４，０００ｒｐｍで５秒間攪拌した後、金型の一面にのみ実施例１の厚さ１５μｍのポリウレタンフィルムを付けた後、一定形状の金型に注入して発泡製造した。この際、金型の温度は３５℃とし、注入してから１０分後に開閉脱型した。得られたドレッシング材の密度は０．２１ｇ／ｃｍ３であった。
【００３６】
得られた親水性ポリウレタンフォームドレッシング材は、次の方法で物性を測定した。測定結果を下記表１に示した。
（１）機械的物性（引張強度、伸率、モジュラス）
引張試験機（Ｕｎｉｖｅｒｓａｌ　Ｔｅｓｔ　Ｍａｃｈｉｎｅ，　ＵＳＡ，　Ｉｎｓｔｒｏｎ）でＪＩＳ−Ｋ−６４０１に基づいて測定した。
【００３７】
（２）吸収度（％）
親水性ポリウレタンフォームドレッシング材を３ｃｍ×３ｃｍのサイズに取って初期重量（Ａ）を測定し、２５℃の蒸留水に２４時間含浸保管した後、取り出して無塵ペーパーで表面の水気を拭いた後、重量（Ｂ）を測定し、次の式を用いて計算した。
吸収度（％）＝（Ｂ−Ａ）／Ａ×１００
【００３８】
（３）透湿度
恒温恒湿機を用いてＫＳ　Ｍ　６８８６の試験方法に基づいて測定した。この際、温度は３７．５℃とし、相対湿度は９０％として次の式に基づいて透湿度を計算した。
Ｐ＝Ａ／Ｓ
Ａ＝（（ａ１−ａ０）＋（ａ２−ａ１）＋（ａ３−ａ２））／３
ここで、Ｐ：透湿度（ｇ／ｍ２／２４ｈｒ）
Ａ：１時間の平均増加量（ｇ）
Ｓ：試験片の透湿面積（ｍ２）
ａ０：１時間後測定した重量
ａ１、ａ２、ａ３：２時間、３時間、４時間後測定した重量
【００３９】
（４）セルとポアのサイズ及びフィルムの厚さ測定
走査電子顕微鏡を用いて親水性ポリウレタンフォームドレッシング材の断面と表面のセルとポアのサイズ及びフィルムの厚さを測定した。
【００４０】
（５）細胞に対する毒性実験
親水性ポリウレタンフォームドレッシング材の細胞に対する毒性を評価するために、ＩＳＯ　１０９９３−５の方法を利用した。細胞は韓国国立衛生研究所から提供したマウス繊維芽細胞の３Ｔ３細胞を用いて２次培養を行った。１２Ｗｅｌｌプラスチック培養皿に１０％ＦＳＣ（Ｆｅｔａｌ　Ｃａｌｆ　Ｓｅｒｕｍ）を含有するＲＰＭＩ−１６４０（Ｒｏｓｗｅｌｌ　Ｐａｒｋ　Ｍｅｍｏｒｉａｌ　Ｉｎｓｔｉｔｕｔｅ−１６４０）を培養液として３Ｔ３細胞を２×１０４／ｃｍ２で播種し、３７℃、５％ＣＯ２の下で４日間２次培養した。ここに、親水性ポリウレタンフォームドレッシング材を直接的に接触させ、それぞれ１日、３日、５日間培養させた後、トリプシン／ＥＤＴＡ（Ｅｔｈｙｌｅｎｅ　Ｄｉａｍｉｎｅ　Ｔｅｔｒａａｃｅｔｉｃ　Ａｃｉｄ）溶液を用いて収穫し、０．４％のトリパンブルー溶液で染色し、生きている細胞の数を血色素計（ｈｅｍａｃｙｔｏｍｅｔｅｒ）で測定した。
【００４１】
（６）傷治癒効果の測定
親水性ポリウレタンフォームドレッシング材の傷治癒効果を観察するために、平均６〜８週齢、重さ２５０〜３００ｇのラットを利用した。ラットはレンブタル（Ｒｅｍｂｕｔａｌ）で腹腔麻酔させた後、背部位に４×４ｃｍの正方形の皮膚欠損を作り、ドレッシング材を実施した。ドレッシングの後１週、２週、３週の時間経過に伴う皮膚欠損部位のサイズ変化及び交換時の組織細胞の脱離現象、組織学的検査を行って傷治癒効果を測定した。
【００４２】
［実施例３］
前記実施例２と同一の方法で行った。但し、モールド発泡の際にポリウレタンフィルムの厚さを３０μｍとして外側保護フィルム層の厚さを異にした。物性は実施例２に例示された方法によって測定した。実験結果を下記表１に示す。
【００４３】
［実施例４］
前記実施例２と同一の方法で行った。但し、モールド発泡の際にポリウレタンフィルムの厚さを５０μｍとして外側保護フィルム層の厚さを異にした。物性は実施例２に例示された方法によって測定した。実験結果を下記表１に示す。
【００４４】
［実施例５］
親水性ポリウレタンフォームドレッシング材は、前記合成例２で製造したポリウレタンプレポリマー６０重量％に、発泡剤として蒸留水２７．９重量％、架橋剤としてグリセリン１０重量％、添加剤としてＦ−１２７（バスプ社）０．５重量％、Ｌ−６４　０．９重量％、アルギン酸ナトリウム０．７重量％を添加して４，０００ｒｐｍで５秒間攪拌した後、金型の一面にのみ実施例１の厚さ１５μｍのポリウレタン乾式フィルムを付着させた後、一定形状の金型に注入して発泡製造した。この際、金型の温度は５０℃とし、注入してから７分後に開閉脱型した。物性は実施例２に例示した方法によって測定した。実験結果を下記表１に示す。
【００４５】
［実施例６］
前記実施例５と同一の方法で行った。但し、モールド発泡の際にポリウレタン乾式フィルムの厚さを３０μｍとして外側保護フィルム層の厚さを異にした。物性は実施例２に例示された方法によって測定した。実験結果を下記表１に示す。
【００４６】
［実施例７］
前記実施例５と同一の方法で行った。但し、モールド発泡の際にポリウレタン乾式フィルムの厚さを５０μｍとして外側保護フィルム層の厚さを異にした。物性は実施例２に例示された方法によって測定した。実験結果を下記表１に示す。
【００４７】
［実施例８］
前記実施例２と同一の方法で行った。但し、モールド発泡の際に界面活性剤の比率を調節してＦ−１２７　０．９重量％、Ｌ−６４　０．６重量％を添加した。物性は実施例２に例示された方法によって測定した。実験結果を下記表１に示す。
【００４８】
［実施例９］
前記実施例２と同一の方法で行った。但し、モールド発泡の際に界面活性剤の比率を調節してＦ−１２７　１．２重量％、Ｌ−６４　０．３重量％を添加した。物性は実施例２に例示された方法によって測定した。実験結果を下記表１に示す。
【００４９】
［実施例１０］
前記実施例９と同一の方法で行った。但し、モールド発泡の際に金型の温度を６０℃とし、注入してから５分後に開閉脱型した。物性は実施例２に例示された方法によって測定した。実験結果を下記表１に示す。
【００５０】
［比較例１］
市販されているＳ社のポリウレタンフォームタイプのドレッシング製品（Ａｌｌｅｖｙｎ）を適用した。物性は実施例２で例示された方法によって測定した。実験結果を下記表１に示す。
【００５１】
［比較例２］
市販されているＣ社のハイドロコロイドタイプのドレッシング製品（Ｄｕｏｄｅｒｍ）を適用した。物性は実施例２で例示された方法によって測定した。実験結果を下記表１に示す。
【００５２】
【表１】
2004024724.tif 000003
【００５３】
表１の実施例２、３、４から分るように、外側保護フィルム層の厚さが減少するほどドレッシング材の透湿度が増加するということから、外側保護フィルム層の厚さを調節すると、全体フォームドレッシング材の透湿度の調節が容易であることが分る。
【００５４】
実施例５、６、７ではポリウレタンプレーポリマーの製造時に用いられる疎水性のポリプロピレングリコールと親水性のエチレンオキサイド／プロピレンオキサイドランダム共重合体の含量比調節によって吸収度を調節し得ることが分る。即ち、エチレンオキサイド／プロピレンオキサイドランダム共重合体の含量が増加するほど、吸収度は増加する。
【００５５】
また、実施例８、９では発泡の際、界面活性剤の比率を変化させることにより、ポアのサイズを調節することができ、実施例１０では発泡モールドの温度によっても傷面接触層のポアサイズを変化させることができることを示す。傷治癒効果を測定した結果、傷面接触層のポアサイズが６０μｍ以下になると、傷面にドレッシング材が固着されず、傷治癒時間が短縮されることが分った。
【００５６】
毒性実験の結果から、本発明のポリウレタンフォームドレッシング材（実施例２）は、生きているセル数が１日、３日、５日経過した後、制御セル数に対してそれぞれ６％、３０％、４７％減少し、比較例１と２に比べて卓越な生存率を示した。
【００５７】
また、動物実験結果、既存製品の比較例１、２はドレッシング材の交換時に新しく再生される組織に損傷を与え、傷治癒メカニズムは創の収縮によってのみ行われたが、本発明のポリウレタンフォームドレッシング材は、交換時に組織に損傷を与えることなく、再上皮化と創の収縮が同時に行われるメカニズムによって傷治癒が行われ、試料後の瘢痕を最小化した。
【００５８】
【発明の効果】
本発明の多層構造の微細多孔性フォームドレッシング材は、厚さ１０〜９０μｍの外側保護フィルム層、直径８０〜４００μｍのオープンセルを多数含む内部吸収フォーム層、そして平均直径６０μｍ以下の微細ポアを多数含む厚さ０．１〜２００μｍの傷面接触層の３層構造で出来ており、構造的特徴から細菌及び異物の侵入を防止すると共に、高湿度、高吸収度、傷面非付着生などの特性を有し、治療後の瘢痕を最小化し、傷治癒速度も既存の製品より著しく速い。
【図面の簡単な説明】
【図１】薄膜の外側保護フィルム層、内部吸収フォーム層及び微細多孔性傷面接触層の３層構造からなるフォームドレッシング材の断面模式図である。
【図２】フォームドレッシング材の外側保護フィルム層、傷面接触層及び内部吸収フォーム層の走査電子顕微鏡写真である。
【符号の説明】
１　外側保護フィルム層
２　内部吸収フォーム層
３　傷面接触層
４　外側保護フィルム層の表面
５　傷面接触層の表面
６　内部吸収フォーム層の断面
【図１】
2004024724.tif 000004
【図２】
2004024724.tif 000005